(57)【要約】      （修正有）【課題】長期にわたって光にさらして使用しても劣化、変質が少ない太陽電池用封止材。【解決手段】エチレンに由来する構造単位を含有する熱可塑性ポリマーと、式（Ｉ）2011049532.tif 000029〔式中、Ｒ１、Ｒ２、Ｒ４およびＲ５は、それぞれ独立に水素原子、炭素数１〜８のアルキル基等を表し、Ｒ３はそれぞれ独立に水素原子または炭素数１〜８のアルキル基を表し、Ｘは単結合、硫黄原子等を表し、Ａは炭素数２〜８のアルキレン基等を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕で示される亜リン酸エステル化合物とを含有することを特徴とする太陽電池用封止材。【選択図】なし【特許請求の範囲】
【請求項１】
エチレンに由来する構造単位を含有する熱可塑性ポリマーと、式（Ｉ）
2011049532.tif 000020
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
2011049532.tif 000021
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
2011049532.tif 000022
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で示される亜リン酸エステル化合物とを含有することを特徴とする太陽電池用封止材。
【請求項２】
熱可塑性ポリマー１００重量部に対し、式（Ｉ）で表される亜リン酸エステル化合物を０．００１重量部〜５重量部含有することを特徴とする請求項１記載の太陽電池用封止材。
【請求項３】
式（Ｉ）で表される亜リン酸エステル化合物が、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンであることを特徴とする＜１＞または請求項２記載の太陽電池用封止材。
【請求項４】
太陽電池用封止材が、さらに、式（II’）
2011049532.tif 000023
（式中、Ｒ８は、水素原子、炭素数１〜２０のアルキル基または炭素数１〜２０のアルコキシ基を表し、Ｙは酸素原子または窒素原子を表す。）
で示される部分構造を有するピペリジン系化合物を含有することを特徴とする請求項１〜３のいずれか記載の太陽電池用封止材。
【請求項５】
前記式（II’）で表される部分構造を有するピペリジン系化合物が、式（II）
2011049532.tif 000024
〔式中、Ｒ８は、それぞれ独立に、水素原子、炭素数１〜２０のアルキル基または炭素数１〜２０のアルコキシ基を表し、Ａは、炭素数１〜１０のアルキレン基または式（III）
2011049532.tif 000025
（式中、Ｒ８は、それぞれ独立に、水素原子、炭素数１〜２０のアルキル基または炭素数１〜２０のアルコキシ基を表す。）で表される２価の基を表す。〕
で示されるピペリジン系化合物であることを特徴とする請求項４記載の太陽電池用封止材。
【請求項６】
太陽電池用封止材が、さらに、紫外線吸収剤を含有することを特徴とする請求項１〜５のいずれか記載の太陽電池用封止材。
【請求項７】
太陽電池用封止材が、さらに、架橋剤を含有することを特徴とする請求項１〜６のいずれか記載の太陽電池用封止材。
【請求項８】
架橋剤が、有機過酸化物であることを特徴とする請求項７記載の太陽電池用封止材。
【請求項９】
太陽電池用封止材が、さらに、架橋助剤を含有することを特徴とする請求項７又は８記載の太陽電池用封止材。
【請求項１０】
太陽電池用封止材が、さらに、シランカップリング剤を含有することを特徴とする請求項１〜６のいずれか記載の太陽電池用封止材。
【請求項１１】
熱可塑性ポリマーが、エチレンに由来する構造単位および酢酸ビニルに由来する構造単位を含有する重合体であることを特徴とする請求項１〜１０のいずれか記載の太陽電池用封止材。
【請求項１２】
太陽電池用封止材の耐久性を改善するための、式（Ｉ）
2011049532.tif 000026
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
2011049532.tif 000027
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
2011049532.tif 000028
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で示される亜リン酸エステル化合物の使用。
【請求項１３】
請求項１〜１１のいずれか記載の太陽電池用封止材を加熱成形してシート状の成形品を得る工程と、得られたシート状の成形品を太陽電池用のセルの両面または片面に貼合する工程とを含む太陽電池用セルの封止方法。
【請求項１４】
請求項１〜１１のいずれか記載の太陽電池用封止材を加熱成形して得られる成形品。
【発明の詳細な説明】
【技術分野】
【０００１】
本発明は、太陽電池用封止材等に関する。
【背景技術】
【０００２】
太陽電池用封止材として、エチレン・酢酸ビニル共重合体が市販され、シート状に加工されて用いられている（非特許文献１、２）。
【先行技術文献】
【非特許文献】
【０００３】
【非特許文献１】太陽電池封止シート製造設備の増設について（２００５年６月７日）［平成２１年６月３０日検索］<URL:http://jp.mitsuichem.com/release/2005/pdf/050607.pdf>
【非特許文献２】株式会社  富士経済編「太陽電池関連技術・市場の現状と将来展望」（２００８年７月１１日）Ｐ．１６９−１７２
【発明の概要】
【発明が解決しようとする課題】
【０００４】
太陽電池用封止材は、長期にわたって光にさらして使用しても劣化、変質が少ないことが求められている。
【課題を解決するための手段】
【０００５】
このような状況下、本発明者らは鋭意検討した結果、以下の＜１＞〜＜１４＞記載の発明に至った。すなわち、本発明は、
＜１＞  エチレンに由来する構造単位を含有する熱可塑性ポリマーと、式（Ｉ）
2011049532.tif 000002
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
2011049532.tif 000003
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
2011049532.tif 000004
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で示される亜リン酸エステル化合物とを含有することを特徴とする太陽電池用封止材；
＜２＞  熱可塑性ポリマー１００重量部に対し、式（Ｉ）で表される亜リン酸エステル化合物を０．００１重量部〜５重量部含有することを特徴とする＜１＞記載の太陽電池用封止材；
＜３＞  式（Ｉ）で表される亜リン酸エステル化合物が、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンであることを特徴とする＜１＞または＜２＞記載の太陽電池用封止材；
【０００６】
＜４＞  太陽電池用封止材が、さらに、式（II’）
2011049532.tif 000005
（式中、Ｒ８は、水素原子、炭素数１〜２０のアルキル基または炭素数１〜２０のアルコキシ基を表し、Ｙは酸素原子または窒素原子を表す。）
で示される部分構造を有するピペリジン系化合物を含有することを特徴とする＜１＞〜＜３＞のいずれか記載の太陽電池用封止材；
＜５＞  前記式（II’）で表される部分構造を有するピペリジン系化合物が、式（II）
2011049532.tif 000006
〔式中、Ｒ８は、それぞれ独立に、水素原子、炭素数１〜２０のアルキル基または炭素数１〜２０のアルコキシ基を表し、Ａは、炭素数１〜１０のアルキレン基または式（III）
2011049532.tif 000007
（式中、Ｒ８は、それぞれ独立に、水素原子、炭素数１〜２０のアルキル基または炭素数１〜２０のアルコキシ基を表す。）で表される２価の基を表す。〕
で示されるピペリジン系化合物であることを特徴とする＜４＞記載の太陽電池用封止材；
＜６＞  太陽電池用封止材が、さらに、紫外線吸収剤を含有することを特徴とする＜１＞〜＜５＞のいずれか記載の太陽電池用封止材；
＜７＞  太陽電池用封止材が、さらに、架橋剤を含有することを特徴とする＜１＞〜＜６＞のいずれか記載の太陽電池用封止材；
＜８＞  架橋剤が、有機過酸化物であることを特徴とする＜７＞記載の太陽電池用封止材；
＜９＞  太陽電池用封止材が、さらに、架橋助剤を含有することを特徴とする＜７＞又は＜８＞記載の太陽電池用封止材；
＜１０＞太陽電池用封止材が、さらに、シランカップリング剤を含有することを特徴とする＜１＞〜＜６＞のいずれか記載の太陽電池用封止材；
＜１１＞  熱可塑性ポリマーが、エチレンに由来する構造単位および酢酸ビニルに由来する構造単位を含有する重合体であることを特徴とする＜１＞〜＜１０＞のいずれか記載の太陽電池用封止材；
【０００７】
＜１２＞  太陽電池用封止材の耐久性を改善するための、式（Ｉ）
2011049532.tif 000008
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
2011049532.tif 000009
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
2011049532.tif 000010
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で示される亜リン酸エステル化合物の使用；
【０００８】
＜１３＞  ＜１＞〜＜１１＞のいずれか記載の太陽電池用封止材を加熱成形してシート状の成形品を得る工程と、得られたシート状の成形品を太陽電池用のセルの両面または片面に貼合する工程とを含む太陽電池用セルの封止方法；
【０００９】
＜１４＞  ＜１＞〜＜１１＞のいずれか記載の太陽電池用封止材を加熱成形して得られる成形品；
等である。
【発明の効果】
【００１０】
本発明の太陽電池用封止材は、長期にわたって光にさらして使用しても劣化、変質が少ない。
【発明を実施するための形態】
【００１１】
以下、本発明について詳細に説明する。
本発明において、「耐久性」とは、長期にわたって光にさらして使用しても劣化、変質が少ない性質をいい、「耐久性を改善する」としては、前記式（Ｉ）で示される亜リン酸エステル化合物（以下、化合物（Ｉ）と記すこともある。）を用いることにより、例えば、後述のように光線透過率の低下を抑制すること等が挙げられる。
【００１２】
一般的に太陽電池とは、表面側保護部材としてのガラス基板と、裏面側保護部材としてのバックシートとの間に、封止材によりシリコン結晶等の太陽電池用セルを封止した構成を有する。本発明の太陽電池用封止材は、かかるセルの表面側の封止材としても、裏面側の封止材としても用いることができる。また、バックシートを構成する部材として用いることもできる。
【００１３】
本発明の太陽電池用封止材は、エチレンに由来する構造単位を含有する熱可塑性ポリマー（以下、エチレン系ポリマーと記すことがある）を含む。エチレン系ポリマーとしては、例えば、エチレンに由来する構造単位と、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン等の炭素数３以上のα−オレフィンに由来する構造単位とを含む共重合体；エチレンに由来する構造単位とグリシジルメタクリレート等のエポキシ基含有単量体に由来する構造単位とを含む共重合体；エチレンに由来する構造単位とα，β−不飽和カルボン酸類に由来する構造単位とを含む共重合体；エチレンおよび／またはプロピレンに由来する構造単位と、酢酸ビニル、プロピオン酸ビニル、酪酸ビニル、バーサチック酸ビニル等の炭素数２〜５のカルボン酸のビニルエステルに由来する構造単位とを含む共重合体；を挙げることができる。
【００１４】
α，β−不飽和カルボン酸類としては、例えば、アクリル酸、メタクリル酸等のα，β−不飽和カルボン酸；前記α，β−不飽和カルボン酸のナトリウム塩、カリウム塩、カルシウム塩等の前記α，β−不飽和カルボン酸金属塩；無水マレイン酸、無水イタコン酸、無水シトラコン酸、無水ナジック酸、無水メチルナジック酸、無水ハイミック酸等の不飽和カルボン酸無水物；アクリル酸メチル、アクリル酸エチル、アクリル酸ｎ−プロピル、アクリル酸イソプロピル、アクリル酸ｎ−ブチル、アクリル酸ｔ−ブチル、アクリル酸イソブチル、メタクリル酸メチル、メタクリル酸エチル、メタクリル酸ｎ−プロピル、メタクリル酸イソプロピル、メタクリル酸ｎ−ブチル、メタクリル酸ｔ−ブチル、メタクリル酸イソブチル等のアクリル酸またはメタクリル酸と炭素数１〜１２のアルキルとのエステル；を挙げることができる。
【００１５】
エチレン系ポリマーの具体例としては、直鎖状低密度ポリエチレン（ＬＬＤＰＥ、１−ブテンに由来する構造単位を含む）、エチレン・プロピレンゴム（ＥＰＲ）等のエチレンに由来する構造単位と炭素数３以上のα−オレフィンに由来する構造単位とを含む共重合体；エチレンとグリシジルメタクリレートとの共重合体等のエチレンに由来する構造単位とエポキシ基含有単量体に由来する構造単位とを含む共重合体；エチレン・メチルメタクリレート共重合体（ＥＭＡ）、エチレン・エチルアクリレート共重合体（ＥＥＡ）等のエチレンに由来する構造単位と、α，β−不飽和カルボン酸エステルに由来する構造単位とを含む共重合体；エチレン・ビニルアセテート共重合体（ＥＶＡ）等のエチレンに由来する構造単位とカルボン酸のビニルエステルに由来する構造単位とを含む共重合体；エチレン・無水マレイン酸共重合体等のエチレンと不飽和カルボン酸無水物との共重合体；エチレン・アクリル酸共重合体（ＥＡＡ）、エチレン・メタクリル酸共重合体（ＥＭＭＡ）等のエチレンに由来する構造単位と不飽和カルボン酸に由来する構造単位とを含む共重合体；エチレン−メタクリル酸共重合体の分子間を金属イオンで架橋した樹脂であるアイオノマー樹脂等のエチレンに由来する構造単位と不飽和カルボン酸に由来する構造単位とを含む共重合体が金属塩を含むもの；等が挙げられる。
【００１６】
好ましいエチレン系ポリマーとしては、エチレンに由来する構造単位とα，β−不飽和カルボン酸エステルに由来する構造単位とを含む共重合体、エチレンに由来する構造単位とカルボン酸のビニルエステルに由来する構造単位とを含む共重合体を挙げることができ、より好ましくは、エチレンに由来する構造単位とカルボン酸のビニルエステルに由来する構造単位とを含む共重合体が挙げられ、さらに好ましくは、エチレンに由来する構造単位と酢酸ビニルエステルに由来する構造単位とを含む共重合体が挙げられる。
【００１７】
エチレン系ポリマーにおけるエチレンに由来する構造単位の含有量としては、５０〜９５重量％の範囲が好ましく、５５〜９０重量％の範囲がより好ましい。
【００１８】
エチレン系ポリマーのメルトフローレート（ＭＦＲ）としては、４〜１００ｇ／１０分の範囲が好ましく、５〜５０ｇ／１０分の範囲がより好ましく、６〜２０ｇ／１０分の範囲がさらに好ましく、６〜１０ｇ／１０分の範囲が特に好ましい。なお、該ＭＦＲは、ＪＩＳ  Ｋ７２１０−１９９５に従い、温度１９０℃および荷重２１．１８Ｎの条件でＡ法により測定される。
【００１９】
エチレン系ポリマーは、エチレンに由来する構造単位と、他の単量体に由来する構造単位とのブロック重合体またはランダム重合体であることが好ましく、ランダム重合体であることがより好ましい。
【００２０】
エチレン系ポリマーの製造法としては、例えば、ラジカル重合触媒、イオン重合触媒等の触媒存在下、エチレンと他の単量体とを接触させることにより、これらを重合する方法等を挙げることができる。触媒としては、例えば、過酸化物触媒、チグラー−ナッタ系触媒、メタロセン系触媒等が挙げられ、重合方法としては、例えば、溶液重合法、スラリー重合法、高圧イオン重合法、高圧ラジカル重合法および気相重合法が挙げられる。
【００２１】
本発明の太陽電池用封止材は、化合物（Ｉ）を含有する。
【００２２】
前記式（Ｉ）中、Ｒ１、Ｒ２、Ｒ４およびＲ５で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられる。
【００２３】
炭素数５〜８のシクロアルキル基としては、例えば、シクロペンチル基、シクロヘキシル基、シクロヘプチル基、シクロオクチル基が挙げられる。炭素数６〜１２のアルキルシクロアルキル基としては、例えば、１−メチルシクロペンチル基、１−メチルシクロヘキシル基、１−メチル−４−ｉ−プロピルシクロヘキシル基が挙げられる。炭素数７〜１２のアラルキル基としては、例えば、ベンジル基、α−メチルベンジル基、α，α−ジメチルベンジル基が挙げられる。
【００２４】
Ｒ１、Ｒ２およびＲ４は、それぞれ独立に炭素数１〜８のアルキル基、炭素数５〜８のシクロアルキル基または炭素数６〜１２のアルキルシクロアルキル基であることが好ましい。Ｒ１およびＲ４は、それぞれ独立にｔ−ブチル基、ｔ−ペンチル基、ｔ−オクチル基等のｔ−アルキル基、シクロヘキシル基または１−メチルシクロヘキシル基であることがさらに好ましい。Ｒ２は、それぞれ独立にメチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることが好ましく、メチル基、ｔ−ブチル基またはｔ−ペンチル基であることがさらに好ましい。Ｒ５は、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基または水素原子であることが好ましく、メチル基または水素原子であることがより好ましい。
【００２５】
Ｒ３で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられ、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基または水素原子が好ましく、メチル基または水素原子がより好ましい。
【００２６】
Ｘは、単結合、硫黄原子または前記式（Ｉ−１）で示される２価の基を示す。式（Ｉ−１）においてＲ６で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられ、炭素数５〜８のシクロアルキル基としては、例えば、シクロペンチル基、シクロヘキシル基、シクロヘプチル基、シクロオクチル基が挙げられる。Ｒ６は、メチル基、エチル基、ｎ−プロピル基、ｉ−プロピル基、ｎ−ブチル基、ｉ−ブチル基等の炭素数１〜５のアルキル基または水素原子であることが好ましい。Ｘは、単結合または式（Ｉ−１）で示される２価の基であることが好ましく、単結合であることがさらに好ましい。
【００２７】
Ａは、炭素数２〜８のアルキレン基または前記式（Ｉ−２）で示される２価の基を示すが、炭素数２〜８のアルキレン基が好ましく、かかるアルキレン基としては、例えば、エチレン基、プロピレン基、ブチレン基、ペンタメチレン基、ヘキサメチレン基、オクタメチレン基、２，２−ジメチル−１，３−プロピレン基等が挙げられ、プロピレン基がさらに好ましい。式（Ｉ−２）で示される２価の基は、酸素原子とベンゼン核とに結合しているが、＊は酸素原子と結合していることを示している。Ｒ７で示される炭素数１〜８のアルキレン基としては、例えば、メチレン基、エチレン基、プロピレン基、ブチレン基、ペンタメチレン基、ヘキサメチレン基、オクタメチレン基、２，２−ジメチル−１，３−プロピレン基等が挙げられる。かかるＲ７としては、単結合またはエチレン基が好ましい。
【００２８】
Ｙ、Ｚは、いずれか一方がヒドロキシ基、炭素数１〜８のアルキル基、炭素数１〜８のアルコキシ基または炭素数７〜１２のアラルキルオキシ基を示し、他の一方が水素原子または炭素数１〜８のアルキル基を示す。ここで、炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられる。炭素数１〜８のアルコキシ基としては、例えば、メトキシ基、エトキシ基、ｎ−プロポキシ基、ｉ−プロポキシ基、ｎ−ブトキシ基、ｉ−ブトキシ基、ｓｅｃ−ブトキシ基、ｔ−ブトキシ基、ｔ−ペンチルオキシ基、ｉ−オクチルオキシ基、ｔ−オクチルオキシ基、２−エチルヘキシルオキシ基が挙げられる。炭素数７〜１２のアラルキルオキシ基としては、例えば、ベンジルオキシ基、α−メチルベンジルオキシ基、α、α−ジメチルベンジルオキシ基が挙げられる。
【００２９】
かかる式（Ｉ）で示される亜リン酸エステル化合物の中でも、Ｒ１およびＲ４がｔ−アルキル基、シクロヘキシルまたは１−メチルシクロヘキシル基であり、Ｒ２が炭素数１〜５のアルキル基であり、Ｒ５が水素原子または炭素数１〜５のアルキル基であり、Ｒ３が水素原子または炭素数１〜５のアルキル基であり、Ｘが単結合であり、Ａが炭素数２〜８のアルキレン基であることが特に好ましい。
【００３０】
本発明の太陽電池用封止材において、化合物（Ｉ）として単独の化合物を使用してもよいし、２以上の化合物を併用してもよい。
【００３１】
かかる化合物（Ｉ）としては、例えば、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン〔「スミライザー（登録商標）ＧＰ」として住友化学（株）から市販されている。〕、２，１０−ジメチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］ジベンゾ［ｄ，ｆ］［１，３，２］ジオキサホスフェピン、２，４，８，１０−テトラ−ｔ−ペンチル−６−［３−（３，５−ジ−ｔ−ブチル−４−ヒドロキシフェニル）プロポキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３，５−ジ−ｔ−ブチル−４−ヒドロキシフェニル）プロピオニルオキシ］−１２Ｈ−ジベンゾ［ｄ，ｇ］［１，３，２］ジオキサホスホシン、２，４，８，１０−テトラ−ｔ−ペンチル−６−［３−（３，５−ジ−ｔ−ブチル−４−ヒドロキシフェニル）プロピオニルオキシ］−１２−メチル−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロピオニルオキシ］−ジベンゾ［ｄ，ｆ］［１，３，２］ジオキサホスフェピン、２，１０−ジメチル−４，８−ジ−ｔ−ブチル−６−（３，５−ジ−ｔ−ブチル−４−ヒドロキシベンゾイルオキシ）−１２Ｈ−ジベンゾ［ｄ，ｇ］［１，３，２］ジオキサホスホシン、２，４，８，１０−テトラ−ｔ−ブチル−６−（３，５−ジ−ｔ−ブチル−４−ヒドロキシベンゾイルオキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３−メチル−４−ヒドロキシ−５−ｔ−ブチルフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，１０−ジエチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［２，２−ジメチル−３−（３−ｔ−ブチル−４−ヒドロキシ−５−メチルフェニル）プロポキシ］−ジベンゾ［ｄ，ｆ］［１，３，２］ジオキサホスフェピン等が挙げられ、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンが最も好ましい。
【００３２】
かかる化合物（Ｉ）は、例えば、特開平１０−２７３４９４号公報に記載の方法により製造することができる。
【００３３】
本発明の太陽電池用封止材は、エチレン系ポリマー１００重量部に対して、化合物（Ｉ）を、好ましくは０．００１〜５重量部、より好ましくは０．０１〜３重量部、さらに好ましくは０．０１〜２重量部、よりいっそう好ましくは０．０３〜０．５重量部を含有する。化合物（Ｉ）の含有量が上記の範囲であれば、得られる太陽電池用封止材に光を透過させた際の光線透過率の低下が抑制される傾向がある。
【００３４】
本発明の太陽電池用封止材は、さらに、式（II’）
2011049532.tif 000011
（式中、Ｒ８は、水素原子、炭素数１〜２０のアルキル基または炭素数１〜２０のアルコキシ基を表し、Ｙは酸素原子または窒素原子を表す。）
で表される部分構造を有するピペリジン系化合物（以下、単に「ピペリジン系化合物」と記すこともある。）を含有することが好ましい。
【００３５】
式（II’）におけるＲ８としては、例えば、水素原子、メチル基、エチル基、イソプロピル基、ｎ−プロピル基、ｔ−ブチル基、イソブチル基、ｎ−ブチル基、メトキシ基、エトキシ基、イソプロポキシ基、ｎ−プロポキシ基、ｔ−ブトキシ基、イソブトキシ基、ｎ−ブトキシ基等を挙げることができる。水素原子、炭素数１〜１０のアルキル基または炭素数１〜１０のアルコキシ基が好ましく、水素原子がより好ましい。
【００３６】
ピペリジン系化合物としては、例えば、式（II）
2011049532.tif 000012
〔式中、Ｒ８は、それぞれ独立に、水素原子、炭素数１〜２０のアルキル基または炭素数１〜２０のアルコキシ基を表し、Ａは、炭素数１〜１０のアルキレン基または式（III）
2011049532.tif 000013
（式中、Ｒ８は、それぞれ独立に、水素原子、炭素数１〜２０のアルキル基または炭素数１〜２０のアルコキシ基を表す。）で表される２価の基を表す。〕
で示されるピペリジン系化合物（以下、化合物（II）と記すこともある。）；
【００３７】
ビス（１，２，２，６，６−ペンタメチル−４−ピペリジニル）  ２−（３，５−ジ−ｔ−ブチル−４−ヒドロキシベンジル）−２−ブチルマロネート、ビス（１−アクロイル−２，２，６，６−テトラメチル−４−ピペリジニル）  ２，２−ビス（３，５−ジ−ｔ−ブチル−４−ヒドロキシベンジル）−２−ブチルマロネート；
例えば、２，２，６，６−テトラメチル−４−ピペリジニル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジニル）アミノ−Ｎ−（２，２，６，６−テトラメチル−４−ピペリジニル）プロピオンアミド；
【００３８】
テトラキス（１，２，２，６，６−ペンタメチル−４−ピペリジニル）−１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、１，２，３，４−ブタンテトラカルボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチル  サクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジニル）イミノ）ヘキサメチレン（（２，２，６，６−テトラメチル−４−ピペリジニル）イミノ）］、ポリ［（６−（１，１，３，３−テトラメチルブチル）−１，３，５−トリアジン−２，４−ジイル）（（２，２，６，６−テトラメチル−４−ピペリジニル）イミノ）ヘキサメチレン（（２，２，６，６−テトラメチル−４−ピペリジニル）イミノ）］；
【００３９】
ポリ［｛６−（１，１，３，３−テトラメチルブチル）アミノ−１，３，５−トリアジン−２，４−ジイル｝｛（２，２，６，６−テトラメチル−４−ピペリジニル）イミノ｝ヘキサメチレン｛（２，２，６，６−テトラメチル−４−ピペリジニル）イミノ｝］、コハク酸ジメチル−１−（２−ヒドロキシエチル）４−ヒドロキシ−２，２，６，６−テトラメチルピペリジン重縮合物；
等が挙げられる。
【００４０】
ピペリジン系化合物として単独の化合物を使用してもよいし、２以上の化合物を併用してもよい。ピペリジン系化合物としては、化合物（II）が好ましい。
【００４１】
化合物（II）としては、例えば、セバシン酸ビス（２，２，６，６−テトラメチル−４−ピペリジニル、セバシン酸ビス（Ｎ−オクトキシ−２，２，６，６−テトラメチル−４−ピペリジニル）、セバシン酸ビス（Ｎ−ベンジルオキシ−２，２，６，６−テトラメチル−４−ピペリジニル）、セバシン酸ビス（Ｎ−シクロヘキシルオキシ−２，２，６，６−テトラメチル−４−ピペリジニル）、セバシン酸ビス（１，２，２，６，６−ペンタメチル−４−ピペリジニル）、セバシン酸ビス（１−エチル−２，２，６，６−テトラメチル−４−ピペリジニル）、セバシン酸ビス（１−ｎ−ブチル−２，２，６，６−テトラメチル−４−ピペリジニル）、セバシン酸ビス（１−オクチル−２，２，６，６−テトラメチル−４−ピペリジニル）、セバシン酸ビス（１−エトキシ−２，２，６，６−テトラメチル−４−ピペリジニル）、セバシン酸ビス（１−ｎ−ブトキシ−２，２，６，６−テトラメチル−４−ピペリジニル）、セバシン酸ビス（１−（オクチルオキシ）−２，２，６，６−テトラメチル−４−ピペリジニル）等のセバシン酸を含むピペリジン系化合物；
【００４２】
アジピン酸ビス（１，２，２，６，６−ペンタメチル−４−ピペリジニル）、アジピン酸ビス（１−エチル−２，２，６，６−テトラメチル−４−ピペリジニル）、アジピン酸ビス（１−ｎ−ブチル−２，２，６，６−テトラメチル−４−ピペリジニル）、アジピン酸ビス（１−オクチル−２，２，６，６−テトラメチル−４−ピペリジニル）、アジピン酸ビス（１−エトキシ−２，２，６，６−テトラメチル−４−ピペリジニル）、アジピン酸ビス（１−ｎ−ブトキシ−２，２，６，６−テトラメチル−４−ピペリジニル）、アジピン酸ビス（１−（オクチルオキシ）−２，２，６，６−テトラメチル−４−ピペリジニル）等のアジピン酸を含むピペリジン系化合物；
コハク酸ビス（１，２，２，６，６−ペンタメチル−４−ピペリジニル）、コハク酸ビス（１−エチル−２，２，６，６−テトラメチル−４−ピペリジニル）、コハク酸ビス（１−ｎ−ブチル−２，２，６，６−テトラメチル−４−ピペリジニル）、コハク酸ビス（１−オクチル−２，２，６，６−テトラメチル−４−ピペリジニル）、コハク酸ビス（１−エトキシ−２，２，６，６−テトラメチル−４−ピペリジニル）、コハク酸ビス（１−ｎ−ブトキシ−２，２，６，６−テトラメチル−４−ピペリジニル）等のコハク酸を含むピペリジン系化合物；
１，２，３，４−ブタンテトラカルボン酸テトラキス（１，２，２，６，６−ペンタメチル−４−ピペリジニル）、１，２，３，４−ブタンテトラカルボン酸テトラキス（１−エチル−２，２，６，６−テトラメチル−４−ピペリジニル）、１，２，３，４−ブタンテトラカルボン酸テトラキス（１−ｎ−ブチル−２，２，６，６−テトラメチル−４−ピペリジニル）、１，２，３，４−ブタンテトラカルボン酸テトラキス（１−オクチル−２，２，６，６−テトラメチル−４−ピペリジニル）、１，２，３，４−ブタンテトラカルボン酸テトラキス（１−メトキシ−２，２，６，６−テトラメチル−４−ピペリジニル）、１，２，３，４−ブタンテトラカルボン酸テトラキス（１−エトキシ−２，２，６，６−テトラメチル−４−ピペリジニル）、１，２，３，４−ブタンテトラカルボン酸テトラキス（１−ｎ−ブトキシ−２，２，６，６−テトラメチル−４−ピペリジニル）、１，２，３，４−ブタンテトラカルボン酸テトラキス（１−（オクチルオキシ）−２，２，６，６−テトラメチル−４−ピペリジニル）等の１，２，３，４−ブタンテトラカルボン酸を含むピペリジン系化合物；
等を挙げることができる。
【００４３】
セバシン酸を含むピペリジン系化合物、コハク酸を含むピペリジン系化合物および１，２，３，４−ブタンテトラカルボン酸を含むピペリジン系化合物が好ましく、セバシン酸ビス（１，２，２，６，６−ペンタメチル−４−ピペリジニル）、セバシン酸ビス（１，２，２，６，６−ペンタメチル−４−ピペリジニル）とセバシン酸（メチル−１，２，２，６，６−ペンタメチル−４−ピペリジニル）との混合物、セバシン酸（メチル−４−ピペリジニル）、セバシン酸ビス（２，２，６，６−テトラメチル−４−ピペリジニル）、セバシン酸ビス［１−（オクチルオキシ）−２，２，６，６−テトラメチル−４−ピペリジニル］ならびにコハク酸ビス（１，２，２，６，６−ペンタメチル−４−ピペリジニル）がより好ましく、セバシン酸ビス（１，２，２，６，６−ペンタメチル−４−ピペリジニル）、セバシン酸ビス（１，２，２，６，６−ペンタメチル−４−ピペリジニル）とセバシン酸（メチル−１，２，２，６，６−ペンタメチル−４−ピペリジニル）との混合物、コハク酸ビス（１，２，２，６，６−ペンタメチル−４−ピペリジニル）、およびセバシン酸ビス（２，２，６，６−テトラメチル−４−ピペリジニル）がさらに好ましい。セバシン酸ビス（１，２，２，６，６−ペンタメチル−４−ピペリジニル）、セバシン酸ビス（１，２，２，６，６−ペンタメチル−４−ピペリジニル）とセバシン酸（メチル−１，２，２，６，６−ペンタメチル−４−ピペリジニル）との混合物、セバシン酸ビス（２，２，６，６−テトラメチル−４−ピペリジニル）がよりいっそう好ましい。
【００４４】
本発明の太陽電池用封止材がピペリジン系化合物を含有する場合、その含有量は、エチレン系ポリマー１００重量部に対して、０．００１〜５重量部が好ましく、０．０５〜３重量部がより好ましく、０．０１〜２重量部がさらに好ましい。化合物（Ｉ）に加えて、さらにピペリジン系化合物を上記の範囲でエチレン系ポリマーに含有させれば、得られる太陽電池用封止材に光を透過させた際の光線透過率の低下がより抑制される傾向がある。
【００４５】
太陽電池用封止材は、さらに、紫外線吸収剤を含有していてもよい。
紫外線吸収剤としては、例えば、式（IV）
2011049532.tif 000014
（式中、Ｒ９〜Ｒ１４は、それぞれ独立に水素原子、ハロゲン原子、ヒドロキシ基、炭素数１〜１０のアルキル基または炭素数１〜１０のアルコキシ基を表す。Ｒ１５は、水素原子、メチル基またはエチル基を表す。）
で示されるシュウ酸ジアニリド系紫外線吸収剤；
【００４６】
式（Ｖ）
2011049532.tif 000015
（式中、Ｒ１６、Ｒ１７及びＲ１８は、それぞれ独立に、水素原子、ハロゲン原子、水酸基、炭素数１〜１０のアルキル基、フェニル基、ベンジル基、カルボキシ基、炭素数１〜１０のアルコキシ基、炭素数１〜１０のヒドロキシアルキル基等を表す。これらアルキル基、フェニル基、ベンジル基、アルコキシ基及びヒドロキシアルキル基の水素原子は、それぞれ炭素数１〜１０のアルキル基で置換されていてもよい。）
で表される化合物（以下、化合物（Ｖ）と記すことがある）等のベンゾフェノン系紫外線吸収剤；
【００４７】
式（VI）
2011049532.tif 000016
（式中、Ｒ１９は、水素原子またはハロゲン原子を表す。）
で示される部分構造を有するベンゾトリアゾール系紫外線吸収剤；
【００４８】
式（VII）
2011049532.tif 000017
（式中、Ｒ２０は、水酸基を表し、Ｒ２１は、水酸基、炭素数１〜１０のアルコキシ基又は炭素数１〜１０のヒドロキシアルキル基を表し、Ｒ２２〜Ｒ２３は、それぞれ独立に、水素原子、ハロゲン原子、水酸基、炭素数１〜１０のアルキル基、フェニル基、ベンジル基、炭素数１〜１０のアルコキシ基、炭素数１〜１０のヒドロキシアルキル基等を表す。アルキル基、フェニル基、ベンジル基、アルコキシ基及びヒドロキシアルキル基の水素原子は炭素数１〜１０のアルキル基で置換されていてもよい。）
で表される化合物（以下、化合物（VII）と記すことがある）等のトリアジン系紫外線吸収剤；
で示されるトリアジン系紫外線吸収剤；
【００４９】
サリチル酸系紫外線吸収剤；シアノアクリレート系紫外線吸収剤；等が挙げられる。
【００５０】
シュウ酸ジアニリド系紫外線吸収剤の具体例としては、Ｎ−（２−メチルフェニル）−Ｎ’−（２−メトキシフェニル）シュウ酸ジアミド、Ｎ−（２−エチルフェニル）−Ｎ’−（２−エトキシフェニル）シュウ酸ジアミド、Ｎ−（２−ｔ−ブチルフェニル）−Ｎ’−（２−ｔ−ブトキシフェニル）シュウ酸ジアミド、Ｎ−（５−ｔ−ブチル−２−メトキシフェニル）−Ｎ’−（４−ｔ−ブチル−２−メチルフェニル）シュウ酸ジアミド、Ｎ−（５−ｔ−ブチル−２−エトキシフェニル）−Ｎ’−（４−ｔ−ブチル−２−エチルフェニル）シュウ酸ジアミド、Ｎ−（５−ｔ−ブチル−２−ｔ−ブトキシフェニル）−Ｎ’−（２，４−ジ−ｔ−ブチルフェニル）シュウ酸ジアミド、Ｎ，Ｎ’−ビス（２−メチルフェニル）シュウ酸ジアミド、Ｎ，Ｎ’−ビス（２−エチルフェニル）シュウ酸ジアミド、Ｎ，Ｎ’−ビス（２−ｔ−ブチルチルフェニル）シュウ酸ジアミド、Ｎ，Ｎ’−ビス（２−メトキシフェニル）シュウ酸ジアミド、Ｎ，Ｎ’−ビス（２−エトキシフェニル）シュウ酸ジアミド、Ｎ，Ｎ’−ビス（２−ｔ−ブトキシフェニル）シュウ酸ジアミド等が挙げられ、Ｎ−（２−エチルフェニル）−Ｎ’−（２−エトキシフェニル）シュウ酸ジアミドおよびＮ−（５−ｔ−ブチル−２−エトキシフェニル）−Ｎ’−（４−ｔ−ブチル−２−エチルフェニル）シュウ酸ジアミドが好ましい。
【００５１】
ベンゾフェノン系紫外線吸収剤の具体例としては、２，２’−ジヒドロキシ−４，４’−ジ（ヒドロキシメチル）ベンゾフェノン、２，２’−ジヒドロキシ−４，４’−ジ（２−ヒドロキシエチル）ベンゾフェノン、２，２’−ジヒドロキシ−３，３’−ジメトキシ−５，５’−ジ（ヒドロキシメチル）ベンゾフェノン、２，２’−ジヒドロキシ−３，３’−ジメトキシ−５，５’−ジ（２−ヒドロキシエチル）ベンゾフェノン、２，２’−ジヒドロキシ−３，３’−ジ（ヒドロキシメチル）−５，５’−ジメトキシベンゾフェノン、２，２’−ジヒドロキシ−３，３’−ジ（２−ヒドロキシエチル）−５，５’−ジメトキシベンゾフェノン、２，２−ジヒドロキシ−４，４−ジメトキシベンゾフェノン、２−ヒドロキシ−４−ｎ−オクチルオキシベンゾフェノン、２−ヒドロキシ−４−メトキシベンゾフェノン、２−ヒドロキシ−４−メトキシ−２’−カルボキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−５−クロロベンゾフェノン等が挙げられる。
【００５２】
ベンゾトリアゾール系紫外線吸収剤の具体例としては、２−〔２’−ヒドロキシ−５’−（ヒドロキシメチル）フェニル〕−２Ｈ−ベンゾトリアゾール、２−〔２’−ヒドロキシ−５’−（２−ヒドロキシエチル）フェニル〕−２Ｈ−ベンゾトリアゾール、２−〔２’−ヒドロキシ−５’−（３−ヒドロキシプロピル）フェニル〕−２Ｈ−ベンゾトリアゾール、２−〔２’−ヒドロキシ−３’−メチル−５’−（ヒドロキシメチル）フェニル〕−２Ｈ−ベンゾトリアゾール、２−〔２’−ヒドロキシ−３’−メチル−５’−（２−ヒドロキシエチル）フェニル〕−２Ｈ−ベンゾトリアゾール、２−〔２’−ヒドロキシ−３’−メチル−５’−（３−ヒドロキシプロピル）フェニル〕−２Ｈ−ベンゾトリアゾール、２−〔２’−ヒドロキシ−３’−ｔ−ブチル−５’−（ヒドロキシメチル）フェニル〕−２Ｈ−ベンゾトリアゾール、２−〔２’−ヒドロキシ−３’−ｔ−ブチル−５’−（２−ヒドロキシエチル）フェニル〕−２Ｈ−ベンゾトリアゾール、２−〔２’−ヒドロキシ−３’−ｔ−ブチル−５’−（２−ヒドロキシエチル）フェニル〕−５−クロロ−２Ｈ−ベンゾトリアゾール、２−〔２’−ヒドロキシ−３’−ｔ−ブチル−５’−（３−ヒドロキシプロピル）フェニル〕−２Ｈ−ベンゾトリアゾール、２−〔２’−ヒドロキシ−３’−ｔ−オクチル−５’−（ヒドロキシメチル）フェニル〕−２Ｈ−ベンゾトリアゾール、２−〔２’−ヒドロキシ−３’−ｔ−オクチル−５’−（２−ヒドロキシエチル）フェニル〕−２Ｈ−ベンゾトリアゾール、２−〔２’−ヒドロキシ−３’−ｔ−オクチル−５’−（３−ヒドロキシプロピル）フェニル〕−２Ｈ−ベンゾトリアゾール等、あるいは２，２’−メチレンビス〔６−（２Ｈ−ベンゾトリアゾリ−２−イル）−４−（ヒドロキシメチル）フェノール〕、２，２’−メチレンビス〔６−（２Ｈ−ベンゾトリアゾリ−２−イル）−４−（２−ヒドロキシエチル）フェノール〕、２，２’−メチレンビス〔６−（５−クロロ−２Ｈ−ベンゾトリアゾリ−２−イル）−４−（２−ヒドロキシエチル）フェノール〕、２，２’−メチレンビス〔６−（５−ブロモ−２Ｈ−ベンゾトリアゾリ−２−イル）−４−（２−ヒドロキシエチル）フェノール〕、２，２’−メチレンビス〔６−（２Ｈ−ベンゾトリアゾリ−２−イル）−４−（３−ヒドロキシプロピル）フェノール〕、２，２’−メチレンビス〔６−（５−クロロ−２Ｈ−ベンゾトリアゾリ−２−イル）−４−（３−ヒドロキシプロピル）フェノール〕、２，２’−メチレンビス〔６−（５−ブロモ−２Ｈ−ベンゾトリアゾリ−２−イル）−４−（３−ヒドロキシプロピル）フェノール〕、２，２’−メチレンビス〔６−（２Ｈ−ベンゾトリアゾリ−２−イル）−４−（４−ヒドロキシブチル）フェノール〕、２，２’−メチレンビス〔６−（５−クロロ−２Ｈ−ベンゾトリアゾリ−２−イル）−４−（４−ヒドロキシブチル）フェノール〕、２，２’−メチレンビス〔６−（５−ブロモ−２Ｈ−ベンゾトリアゾリ−２−イル）−４−（４−ヒドロキシブチル）フェノール〕、３，３−｛２，２’−ビス〔６−（２Ｈ−ベンゾトリアゾリ−２−イル）−１−ヒドロキシ−４−（２−ヒドロキシエチル）フェニル〕｝プロパン、２，２−｛２，２’−ビス〔６−（２Ｈ−ベンゾトリアゾリ−２−イル）−１−ヒドロキシ−４−（２−ヒドロキシエチル）フェニル〕｝ブタン、２，２’−オキシビス〔６−（２Ｈ−ベンゾトリアゾリ−２−イル）−４−（２−ヒドロキシエチル）フェノール〕、２，２’−ビス〔６−（２Ｈ−ベンゾトリアゾリ−２−イル）−４−（２−ヒドロキシエチル）フェノール〕スルフィド、２，２’−ビス〔６−（２Ｈ−ベンゾトリアゾリ−２−イル）−４−（２−ヒドロキシエチル）フェノール〕スルホキシド、２，２’−ビス〔６−（２Ｈ−ベンゾトリアゾリ−２−イル）−４−（２−ヒドロキシエチル）フェノール〕スルホン、２，２’−ビス〔６−（２Ｈ−ベンゾトリアゾリ−２−イル）−４−（２−ヒドロキシエチル）フェノール〕アミン等が挙げられる。
【００５３】
トリアジン系紫外線吸収剤の具体例としては、２−（２−ヒドロキシ−４−ヒドロキシメチルフェニル）−４，６−ジフェニル−ｓ−トリアジン、２−（２−ヒドロキシ−４−ヒドロキシメチルフェニル）−４，６−ビス（２，４−ジメチルフェニル）−ｓ−トリアジン、２−〔２−ヒドロキシ−４−（２−ヒドロキシエチル）フェニル〕−４，６−ジフェニル−ｓ−トリアジン、２−〔２−ヒドロキシ−４−（２−ヒドロキシエチル）フェニル〕−４，６−ビス（２，４−ジメチルフェニル）−ｓ−トリアジン、２−〔２−ヒドロキシ−４−（２−ヒドロキシエトキシ）フェニル〕−４，６−ジフェニル−ｓ−トリアジン、２−〔２−ヒドロキシ−４−（２−ヒドロキシエトキシ）フェニル〕−４，６−ビス（２，４−ジメチルフェニル）−ｓ−トリアジン、２−〔２−ヒドロキシ−４−（３−ヒドロキシプロピル）フェニル〕−４，６−ジフェニル−ｓ−トリアジン、２−〔２−ヒドロキシ−４−（３−ヒドロキシプロピル）フェニル〕−４，６−ビス（２，４−ジメチルフェニル）−ｓ−トリアジン、２−〔２−ヒドロキシ−４−（３−ヒドロキシプロポキシ）フェニル〕−４，６−ジフェニル−ｓ−トリアジン、２−〔２−ヒドロキシ−４−（３−ヒドロキシプロポキシ）フェニル〕−４，６−ビス（２，４−ジメチルフェニル）−ｓ−トリアジン、２−〔２−ヒドロキシ−４−（４−ヒドロキシブチル）フェニル〕−４，６−ジフェニル−ｓ−トリアジン、２−〔２−ヒドロキシ−４−（４−ヒドロキシブチル）フェニル〕−４，６−ビス（２，４−ジメチルフェニル）−ｓ−トリアジン、２−〔２−ヒドロキシ−４−（４−ヒドロキシブトキシ）フェニル〕−４，６−ジフェニル−ｓ−トリアジン、２−〔２−ヒドロキシ−４−（４−ヒドロキシブトキシ）フェニル〕−４，６−ビス（２，４−ジメチルフェニル）−ｓ−トリアジン、２−（２−ヒドロキシ−４−ヒドロキシメチルフェニル）−４，６−ビス（２−ヒドロキシ−４−メチルフェニル）−ｓ−トリアジン、２−〔２−ヒドロキシ−４−（２−ヒドロキシエチル）フェニル〕−４，６−ビス（２−ヒドロキシ−４−メチルフェニル）−ｓ−トリアジン、２−〔２−ヒドロキシ−４−（２−ヒドロキシエトキシ）フェニル〕−４，６−ビス（２−ヒドロキシ−４−メチルフェニル）−ｓ−トリアジン、２−〔２−ヒドロキシ−４−（３−ヒドロキシプロピル）フェニル〕−４，６−ビス（２−ヒドロキシ−４−メチルフェニル）−ｓ−トリアジン、２−〔２−ヒドロキシ−４−（３−ヒドロキシプロポキシ）フェニル〕−４，６−ビス（２−ヒドロキシ−４−メチルフェニル）−ｓ−トリアジン、２−［４，６−ビス（２，４−ジメチルフェニル）−１，３，５−トリアジン−２−イル］−５−（オクチロキシ）フェノール、２−（４，６−ジフェニル−１，３，５−トリアジン−２−イル）−５−［（ヘキシル）オキシ］−フェノール等が挙げられる。
【００５４】
サリチル酸系紫外線吸収剤の具体例としては、フェニルサリシレート、ｐ−ｔｅｒｔ−ブチルフェニルサリシレート、ｐ−オクチルフェニルサリシレート等が挙げられる。シアノアクリレート系紫外線吸収剤の具体例としては、２−エチルヘキシル−２−シアノ−３，３’−ジフェニルアクリレート、エチル−２−シアノ−３，３’−ジフェニルアクリレート等が挙げられる。
【００５５】
紫外線吸収剤として単独の化合物を使用してもよいし、２以上の化合物を併用してもよい。紫外線吸収剤としては、２−ヒドロキシ−４−ｎ−オクチルオキシベンゾフェノン、２−（３−ｔ−ブチル−２−ヒドロキシ−５−メトジルフェニル）−５−クロロベンゾトリアゾールが好ましく、２−ヒドロキシ−４−ｎ−オクチルオキシベンゾフェノンがより好ましい。
【００５６】
本発明の太陽電池用封止材は、エチレン系ポリマー１００重量部に対して、紫外線吸収剤を、好ましくは０〜５重量部、より好ましくは０．００５〜３重量部、さらに好ましくは０．０５〜３重量部、含有する。
【００５７】
本発明の太陽電池用封止材には、架橋剤が含まれていてもよい。架橋剤としては、例えば、１００℃以上の温度で分解してラジカルを発生するもの等を挙げることができる。架橋剤の半減期１０時間の分解温度が７０℃以上のものが好ましい。太陽電池を作成する際に、架橋剤が架橋して太陽電池中のセルを封止することができる。
【００５８】
かかる架橋剤としては、有機過酸化物が好ましく、例えば、２，５−ジハイドロパーオキサイド、２，５−ジメチル−２，５−ジ（ｔ−ブチルパーオキシ）ヘキサン、３−ジ−ｔ−ブチルパーオキサイド；ｔ−ジクミルパーオキサイド、２，５−ジメチル−２，５−ビス（ｔ−ブチルパーオキシ）ヘキサン、２，５−ジメチル−２，５−ジ（ｔ−ブチルパーオキシ）ヘキシン、３，５−ジメチル−２，５−（ｔ−ブチルパーオキシ）ヘキサン、２，５−ジメチル−２，５−ジ−（ｔ−ブチル−パーオキシ）ヘキサン−３、４，４′−ビス（ｔ−ブチルパーオキシ）ジイソプロピルベンゼン、ジクミルパーオキサイド、ｔ−ブチルクミルパーオキサイド、α，α’−ビス（ｔ−ブチルパーオキシイソプロピル）ベンゼン、α，α’−ビス（ｔ−ブチルパーオキシ）ジイソプロピルベンゼン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）シクロヘキサン、１，１−ビス（ｔ−ブチルパーオキシ）３，３，５−トリメチルシクロヘキサン、ｔ−ブチルパーオキシベンゾエート、ベンゾイルパーオキサイド、ｔ−ブチルパーオキシ−２−エチルヘキシルカーボネートが挙げられる。これらは、単独で用いてもよく、２以上を併用してもよい。１，１−ビス（ｔ−ブチルパーオキシ）シクロヘキサン、３，５−ジメチル−２，５−（ｔ−ブチルパーオキシ）ヘキサン、２，５−ジメチル−２，５−ビス（ｔ−ブチルパーオキシ）ヘキサン、２，５−ジメチル−２，５−ビス（ｔ−ブチルパーオキシ）ヘキシン、α，α’−ビス（ｔ−ブチルパーオキシ）ジイソプロピルベンゼン、ジクミルパーオキサイド、ｔ−ブチルクミルパーオキサイドおよび３−ジ−ｔ−ブチルパーオキサイド、ｔ−ブチルパーオキシ−２−エチルヘキシルカーボネートが好ましく、１，１−ビス（ｔ−ブチルパーオキシ）シクロヘキサン、２，５−ジメチル−２，５−ジ（ｔ−ブチルパーオキシ）ヘキサン、ｔ−ブチルパーオキシ−２−エチルヘキシルカーボネートがよりいっそう好ましい。
【００５９】
本発明の太陽電池用封止材が架橋剤を含有する場合、その含有量は、エチレン系ポリマー１００重量部に対して、０．１〜５重量部が好ましく、０．３〜３重量部がより好ましい。
【００６０】
本発明の太陽電池用封止材には、さらに、架橋助剤が含まれていてもよい。架橋助剤としては、例えば、エチレングリコール・ジメタクリレート，トリメチロールプロパン・トリメタクリレート、多価アルコールメタクリレートおよびアクリレート、Ｎ，Ｎ−ｍ−フェニレンジマレイミド、トリアリルイソシアヌレート、トリアリルシアヌレート、メタクリル酸亜鉛、ジメタクリル酸マグネシウム、トリメチロールプロパントリアクリレート、トリメチロールプロパントリメタクリレートを挙げることができる。これら架橋助剤は、単独で使用してもよいし、２以上を併用してもよく、トリアリルイソシアヌレート、トリメチロールプロパントリアクリレート、トリメチロールプロパントリメタクリレートが好ましい。トリアリルイソシアヌレートがよりいっそう好ましい。
【００６１】
本発明の太陽電池用封止材が架橋助剤を含有する場合、その含有量としては、エチレン系ポリマー１００重量部に対して、１０重量部以下が好ましく、０．１〜５重量部がより好ましく、０．５〜３．５重量部がさらに好ましく、０．５〜２重量部がよりいっそう好ましい。
【００６２】
本発明の太陽電池用封止材には、さらに、シランカップリング剤が含まれていてもよい。シランカップリング剤としては、例えば、ビス（３−トリエトキシシリルプロピル）テトラスルフィド、３−メルカプトプロピルトリメトキシシラン、３−グリシドキシプロピルトリメトキシシラン、３−グリシドキシプロピルメチルジメトキシシラン、ビニルトリメトキシシラン、ビニルトリエトキシシラン、ビニルトリス（２−メトキシエトキシ）シラン、３−メタクリロキシプロピルトリメトキシシラン、２−（３，４−エポキシシクロヘキシル）エチルトリメトキシシラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−アミノプロピルトリメトキシシランが挙げられる。これらシランカップリング剤は、単独で使用してもよいし、２以上を併用してもよく、特に３−メタクリロキシプロピルメチルジエトキシシランが好ましい。
【００６３】
本発明の太陽電池用封止材がシランカップリング剤を含有する場合、その含有量としては、エチレン系ポリマー１００重量部に対して、５重量部以下が好ましく、０．１〜２重量部がより好ましく、０．１〜１重量部がよりいっそう好ましい。
【００６４】
本発明の太陽電池用封止材は、さらに、ポリビニルアセタール系樹脂（例えば、ポリビニルホルマール、ポリビニルブチラール（ＰＶＢ樹脂）、変性ＰＶＢ）、塩化ビニル樹脂を含有していてもよい。好ましくは、ＰＶＢ樹脂が例示される。
【００６５】
本発明の太陽電池用封止材は、太陽電池用封止材の特性に影響を与えない範囲で、さらに、次の添加剤群に記載された添加剤を含むことができる。
［添加剤群：中和剤、フェノール系酸化防止剤、リン系酸化防止剤、金属石鹸、高級脂肪酸、アンチブロッキング剤、顔料、難燃剤、造核剤、充填剤、発泡剤および発泡助剤］
【００６６】
上記の添加剤としては、以下の添加剤が例示される。
【００６７】
中和剤としては、例えば、合成ハイドロタルサイト、天然ハイドロタルサイト、水酸化カルシウムが挙げられる。これら中和剤は、単独で使用してもよいし、２以上を併用してもよい。
【００６８】
フェノール系酸化防止剤としては、例えば、ペンタエリスリトールテトラキス［３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカンを挙げることができる。これらフェノール系酸化防止剤は、単独で使用してもよいし、２以上を併用してもよい。
【００６９】
リン系酸化防止剤としては、例えば、トリス（２，４−ジ−ｔ−ブチルフェニル）ホスファイト、ビス（２，４−ジ−ｔ−ブチルフェニル）ペンタエリスリトール  ジホスファイト、ビス（２，６−ジ−ｔ−ブチル−４−メチルフェニル）ペンタエリスリトール  ジホスファイト、ビス（２，４−ジ−クミルフェニル）ペンタエリスリトール  ジホスファイト、テトラキス（２，４−ジ−ｔ−ブチルフェニル）−４，４’−ビフェニレン  ジホスフォナイトが挙げられる。これらリン系酸化防止剤は、単独で使用してもよいし、２以上を併用してもよい。
【００７０】
金属石鹸としては、例えば、ステアリン酸のＬｉ塩、ステアリン酸のＮａ塩、ステアリン酸のＭｇ塩、ステアリン酸のＫ塩、ステアリン酸のＣａ塩、ステアリン酸のＢａ塩、ステアリン酸のＡｌ塩、ステアリン酸のＺｎ塩、ステアリン酸のＦｅ塩、ラウリン酸のＣａ塩、ラウリン酸のＢａ塩、ラウリン酸のＺｎ塩、ベヘン酸のＣａ塩、ベヘン酸のＢａ塩、ベヘン酸のＺｎ塩、１２−ヒドロキシステアリン酸のＣａ塩、１２−ヒドロキシステアリン酸のＭｇ塩、１２−ヒドロキシステアリン酸のＺｎ塩が挙げられる。これら金属石鹸は、単独で使用してもよいし、２以上を併用してもよい。
【００７１】
高級脂肪酸としては、例えば、ラウリン酸、ミリスチン酸、パルミチン酸、マルガリン酸、ステアリン酸、アラキジン酸、ベヘン酸が挙げられる。これら高級脂肪酸は、単独で使用してもよいし、２以上を併用してもよい。
【００７２】
アンチブロッキング剤としては、アルミニウムシリケート、合成シリカ、天然シリカ、ゼオライト、カオリンや珪藻土等の無機または有機アンチブロッキング剤が挙げられる。これらアンチブロッキング剤は、単独で使用してもよいし、２以上を併用してもよい。
【００７３】
顔料としては、例えば、カーボンブラック、酸化チタン、フタロシアニン系顔料、キナクリドン系顔料、イソインドリノン系顔料、ペリレンまたはペリニン系顔料、キノフタロン系顔料、ジケトピロロピロール系顔料、ジオキサジン系顔料、ジスアゾ縮合系顔料、ベンズイミダゾロン系顔料が挙げられる。これら顔料は、単独で使用してもよいし、２以上を併用してもよい。
【００７４】
難燃剤としては、例えば、デカブロモビフェニル、三酸化アンチモン、リン系難燃剤、水酸化アルミニウムが挙げられる。これら難燃剤は、単独で使用してもよいし、２以上を併用してもよい。
【００７５】
造核剤としては、例えば、安息香酸ナトリウム、リン酸２，２′−メチレンビス（４，６−ジ−ｔ−ブチルフェニル）ナトリウム、ビス（ｐ−メチルベンジリデン）ソルビトールが挙げられる。これら造核剤は、単独で使用してもよいし、２以上を併用してもよい。
【００７６】
充填剤としては、例えば、炭酸カルシウム、珪酸塩、ガラス繊維、タルク、カオリン、マイカ、硫酸バリウム、カーボンブラック、カーボンファイバー、ゼオライト、金属粉、金属酸化物が挙げられる。これら充填剤は、単独で使用してもよいし、２以上を併用してもよい。
【００７７】
発泡剤および発泡助剤としては、例えば、アゾジカルボン酸アミド等のアゾカルボン酸誘導体；Ｎ．Ｎ’−ジニトロソペンタメチレンテトラミン等のニトロソ化合物；ｐ，ｐ′−オキシビスベンゼンスルホニルヒドラジド等のスルホニルヒドラジド化合物；等が挙げられる。これら発泡剤および発泡助剤は、それぞれ単独で使用してもよいし、２以上を併用してもよい。
【００７８】
本発明の太陽電池用封止材は、エチレン系ポリマーおよび化合物（Ｉ）を含む。その製造方法としては、例えば、ヘンシェルミキサー、スーパーミキサー等のバッチ式混合機を用いて、エチレン系ポリマーおよび化合物（Ｉ）、さらに必要に応じて、化合物（II）、紫外線吸収剤、架橋剤、架橋助剤および添加剤をドライブレンドする方法が挙げられる。
【００７９】
次に、本発明の太陽電池用封止材を用いる太陽電池用セルの封止方法について説明する。かかる封止方法は、太陽電池用封止材を加熱成形してシート状の成形品を得る工程と、得られたシート状の成形品を太陽電池用のセルの両面または片面に貼合する工程とを含む。かかる太陽電池用のセルとしては、例えばシリコン結晶等が挙げられる。
【００８０】
加熱成形方法としては、例えば、本発明の太陽電池用封止材を単軸または多軸押出し機を用いて６０℃から架橋剤が架橋しない程度の温度範囲、好ましくは６０℃〜２００℃、より好ましくは７０℃〜１８０℃で溶融押出してペレット状に成形する方法；前記ペレット状の成形品をさらに６０℃から架橋剤が架橋しない程度の温度範囲、好ましくは６０℃〜２００℃、より好ましくは７０℃〜１８０℃で加熱しながら、射出成形する方法；前記ペレット状の成形品をさらに６０℃から架橋剤が架橋しない程度の温度範囲、好ましくは６０℃〜２００℃、より好ましくは７０℃〜１８０℃で加熱しながら、Ｔダイ等から押出成形する方法；本発明の太陽電池用封止材を有機溶媒に溶解したのち、基材等に塗工し、６０℃から架橋剤が架橋しない程度の温度範囲、好ましくは６０℃〜２００℃、より好ましくは７０℃〜１８０℃で該有機溶媒を留去して、シート状の成形品を得る方法；等を挙げることができる。
【００８１】
本発明の太陽電池用封止材を加熱成形して得られる成形品は、長期にわたって光にさらして使用しても劣化、変質が少ない傾向がある。
【実施例】
【００８２】
以下、実施例により本発明をより詳細に説明する。
【００８３】
（実施例１）
以下に示す各成分を混合し、３０ｍｍ径の単軸押出し機（田辺プラスチック社製、ＶＳ３０−２８型押し出し機）にて９０℃、スクリュー回転数５０ｒｐｍで混練し、本発明の太陽電池用封止材を得た。
次いで、該太陽電池用封止材を１５５℃で１５分間プレスし、０．５ｍｍ厚のシート状の成形品を得た。
【００８４】
＜成分＞
エチレン系ポリマー：エチレン・酢酸ビニル共重合体（１９０℃、２．１６ｋｇでのＭＦＲ：約４０、The Polyolefin Company (Singapore) Pte. Ltd.  ＭＡ−１０）  １００重量部
架橋剤：２，５−ジメチル−２，５−ビス（ｔ−ブチルパーオキシ）ヘキサン  ０．４重量部
架橋助剤：トリアリルイソシアヌレート  ０．６重量部
化合物（Ｉ）：６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン  ０．２重量部
化合物（II）：セバシン酸ビス（２，２，６，６−テトラメチル−４−ピペリジニル）  ０．１重量部
【００８５】
＜評価試験＞
実施例１で得られた成形品について、分光光度計（日本分光社製、Ｖ５６０）で波長３８０ｎｍ、６００nｍにおける透過率（％）を求めた。次いで、該成形品にキセノンウエザーオーメーター（ブラックパネル温度：６３℃、雨なし）でキセノン照射し、１０００時間照射後のシートについて、分光光度計で波長３８０ｎｍ、６００nｍにおける透過率（％）を求めた。
【００８６】
（実施例２）
化合物（Ｉ）の使用量を０．１重量部に変更する以外は、実施例１と同様に実施して、太陽電池用シート材および該太陽電池用シート材の成形品を得た。得られた成形品について、実施例１と同様に評価試験を行い、結果を実施例１とともに表１にまとめた。
【００８７】
（比較例１）
化合物（Ｉ）を用いない以外は、実施例１と同様にして、太陽電池用シート材および該太陽電池用シート材の成形品を得た。得られた成形品について、実施例１と同様に評価試験を行い、結果を実施例１とともに表１にまとめた。
【００８８】
【表１】
2011049532.tif 000018
【００８９】
（実施例３）
以下に示す各成分を混合し、３０ｍｍ径の単軸押出し機（田辺プラスチック社製、ＶＳ３０−２８型押し出し機）にて９０℃、スクリュー回転数５０ｒｐｍで混練し、本発明の太陽電池用封止材を得た。
次いで、該太陽電池用封止材を１５５℃で１５分間プレスし、０．５ｍｍ厚のシート状の成形品を得た。
【００９０】
＜成分＞
エチレン系ポリマー：エチレン・酢酸ビニル共重合体（１９０℃、２．１６ｋｇでのＭＦＲ：約４０、The Polyolefin Company (Singapore) Pte. Ltd.  ＭＡ−１０）  １００重量部
架橋剤：２，５−ジメチル−２，５−ビス（ｔ−ブチルパーオキシ）ヘキサン  ０．４重量部
架橋助剤：トリアリルイソシアヌレート  ０．６重量部
化合物（Ｉ）：６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン  ０．２重量部
化合物（III）：２−ヒドロキシ−４−ｎ−オクチルオキシベンゾフェノン  ０．１重量部
化合物（IV）：セバシン酸ビス（１，２，２，６，６−ペンタメチル−４−ピペリジニル）、セバシン酸メチル１，２，２，６，６−ペンタメチル−４−ピペリジニルの混合物（Ｔｉｎｕｖｉｎ２９２（チバ  ホールディング  インコーポレーテッドの登録商標））  ０．２５重量部
【００９１】
＜評価試験＞
実施例３で得られた成形品の両面を厚み１．０ｍｍのガラスで挟み、得られたセルについて、分光光度計（日本分光社製、Ｖ５６０）で波長３８０ｎｍ、６００ｎｍにおける透過率（％）を求めた。次いで、該セルにキセノンウエザーオーメーター（ブラックパネル温度：６３℃、雨なし）でキセノン照射し、５００時間照射後のセルについて、分光光度計で波長３８０ｎｍ、６００nｍにおける透過率（％）を求めた。
【００９２】
（比較例２）
化合物（Ｉ）を用いない以外は、実施例３と同様にして、太陽電池用シート材および該太陽電池用シート材の成形品を得た。得られた成形品について、実施例３と同様に評価試験を行い、結果を実施例３とともに表２にまとめた。
【００９３】
【表２】
2011049532.tif 000019
【００９４】
（実施例４）
実施例２で用いた成分のエチレン・酢酸ビニル共重合体１００重量部に代えて、直鎖状低密度ポリエチレン  スミカセンＬ（住友化学株式会社の登録商標、FS240、MFR=2.2）１００重量部を用いる以外は、実施例２と同様にして、本発明の太陽電池用封止材を得た。
【００９５】
（実施例５）
実施例２で用いた成分のエチレン・酢酸ビニル共重合体１００重量部に代えて、特殊エチレン系コポリマー  アクリフト（住友化学株式会社の登録商標、WH202 MFR=2）１００重量部を用いる以外は、実施例２と同様にして、本発明の太陽電池用封止材を得た。
【００９６】
（実施例６）
実施例２で用いた成分のエチレン・酢酸ビニル共重合体１００重量部に代えて、エチレン・メタクリル酸コポリマー  ニュークレル（イー・アイ・デュポン社の登録商標、AN42115C  MFR=35）１００重量部を用いる以外は、実施例２と同様にして、本発明の太陽電池用封止材を得た。
【００９７】
（実施例７）
実施例２で用いた成分のエチレン・酢酸ビニル共重合体１００重量部に代えて、アイオノマー樹脂  ハイミラン（三井デュポンケミカル（株）の登録商標、1555  MFR=10）１００重量部を用いる以外は、実施例２と同様にして、本発明の太陽電池用封止材を得た。
【００９８】
（参考例）
ガラス基板とバックシート（該バックシートはポリエチレンと接着剤とポリエチレンテレフタレートとを積層して得られたものであり、該バックシートを構成するポリエチレンは実施例１に記載される化合物（Ｉ）を含む。）との間に、実施例２で得られた本発明の太陽電池用封止材によりシリコン結晶の太陽電池用セルを封止して、太陽電池を得る。
【産業上の利用可能性】
【００９９】
本発明の太陽電池用封止材は、長期にわたって光にさらして使用しても劣化、変質が少ない。